АКТИВАЦИЯ ИЗМЕЛЬЧЕННОГО ГРАНУЛИРОВАННОГО ДОМЕННОГО ШЛАКА

1. Композиция минерального связующего, содержащая:
- минеральное связующее, содержащее по меньшей мере 30 мас.% шлака в пересчете на массу минерального связующего,
- активатор гидратации шлака, состоящий из гидроксида кальция или содержащий его, и
- соактиватор, состоящий из по меньшей мере одной соли, выбранной из группы, состоящей из карбоната лития, сульфата лития и карбоната натрия, или содержащий ее.
2. Композиция минерального связующего по п.1, отличающаяся тем, что указанное минеральное связующее содержит по меньшей мере 36 мас.%, предпочтительно по меньшей мере 66 мас.%, более предпочтительно по меньшей мере 82 мас.%, в частности, по меньшей мере 90 мас.% шлака.
2
3. Композиция минерального связующего по любому из предшествующих пунктов, отличающаяся тем, что указанный шлак имеет удельную площадь поверхности от 4400 до 6000 см/г, измеренную способом Блейна.
4. Композиция минерального связующего по любому из предшествующих пунктов, отличающаяся тем, что указанное минеральное связующее представляет собой цементную смесь, содержащую портландцемент и шлак.
5. Композиция минерального связующего по любому из предшествующих пунктов, отличающаяся тем, что указанное минеральное связующее состоит из шлака.
6. Композиция минерального связующего по любому из предшествующих пунктов, отличающаяся тем, что указанный активатор присутствует в количестве от 0,3 до 4 мас.%, предпочтительно от 0,4 до 3,5 мас.%, более предпочтительно от 0,5 до 3 мас.%, еще более предпочтительно от 0,6 до 2,5 мас.% в пересчете на массу минерального связующего.
7. Композиция минерального связующего по любому из предшествующих пунктов, отличающаяся тем, что указанный соактиватор содержит карбонат лития и/или карбонат натрия, предпочтительно карбонат лития.
8. Композиция минерального связующего по любому из предшествующих пунктов, отличающаяся тем, что указанный соактиватор состоит из карбоната лития и/или карбоната натрия, предпочтительно карбоната лития.
9. Композиция минерального связующего по любому из предшествующих пунктов, отличающаяся тем, что указанный соактиватор присутствует в количестве от 0,1 до 3 мас.%, предпочтительно от 0,12 до 2 мас.%, более предпочтительно от 0,14 до 1 мас.%, еще более предпочтительно от 0,16 до 0,8 мас.% в пересчете на массу минерального связующего.
10. Композиция минерального связующего по любому из предшествующих пунктов, отличающаяся тем, что массовое отношение активатора к соактиватору составляет от 20:1 до 1:1, предпочтительно от 10:1 до 1,1:1.
11. Композиция минерального связующего по любому из предшествующих пунктов, отличающаяся тем, что она дополнительно содержит от 0,1 до 5 мас.%, предпочтительно от 0,2 до 3 мас.%, в частности, от 0,3 до 2 мас.% сульфата кальция, предпочтительно гемигидрата сульфата кальция в пересчете на массу минерального связующего без учета сульфата кальция.
12. Композиция минерального связующего по любому из предшествующих пунктов, отличающаяся тем, что она дополнительно содержит суперпластификатор, предпочтительно анионный гребнеобразный полимер, содержащий боковые цепи полиалкиленгликоля.
13. Композиция минерального связующего по п.1, отличающаяся тем, что
- активатор представляет собой гидроксид кальция и присутствует в количестве от 0,3 до 4 мас.%,
- соактиватор представляет собой карбонат лития и/или карбонат натрия и присутствует в количестве от 0,1 до 3,0 мас.%,
и указанная композиция минерального связующего дополнительно содержит
- от 0 до 4 мас.% по меньшей мере одного суперпластификатора,
- от 0 до 5 мас.% сульфата кальция,
- от 0,006 до 0,5 мас.% агента, повышающего вязкость, и
- от 0 до 3 мас.% дополнительных добавок,
где все значения в мас.% указаны в пересчете на массу минерального связующего.
14. Применение композиции, содержащей, в пересчете на массу композиции,
- от 5 до 95 мас.% гидроксида кальция,
- от 5 до 60 мас.% карбоната лития, сульфата лития или карбоната натрия,
- от 0 до 40 мас.% сульфата кальция,
- от 0 до 35 мас.% суперпластификатора,
- от 0 до 20 мас.% агента, повышающего вязкость, и
- от 0 до 20 мас.% дополнительных добавок,
для ускорения схватывания и/или отверждения минеральных связующих, содержащих по меньшей мере 30 мас.% шлака в пересчете на массу минерального связующего.
15. Отвержденное изделие, в частности, часть сооружения, полученное после отверждения композиции минерального связующего по любому из пп. 1-13 после ее смешения с водой.